FR 2833878 A1 20030627 FR 0211896 A 20020926 glage de la clavette en position par rapport à la cale. 1 2833878 La présente invention concerne des abrasifs appliqués et spécifiquement des abrasifs appliqués ayant une surface abrasive qui a été élaborée pour fournir une pluralité de structures individuelles comprenant un agglomérant durci dans lequel sont dispersces des particules abrasives. Ces structures peuvent être faites par moulage, gaufrage ou dépôt selon un motif. Chacune de ces approches fournit une structure ayant les avantages des abrasifs appliqués à distribution espacée ayant des points abrasifs séparés, des espaces pour la boue de meulage générée et qui doit être enlevée de l'aire d' abrasion immédiatement voisine, et une finition fine résultant de l'utilisation de particules abrasives relativement fines. Les abrasifs élaborés sont des abrasifs appliqués dans lesquels la surface abrasive se présente sous la forme de formes répétitives comprenant des particules abrasives dispersées dans un agglomérant durci disposé sur un matériau support. En général la performance de ces produits dépend des contours des formes répétitives qui ont fréquemment la forme de structures diminuant en largeur au fur et à mesure quaugmente la distance au plan du support. Les formes peuvent être des nervures parallèles, des pyramides à base carrée ou triangulaire ou des formes quelque peu arrondies. Des abrasifs appliqués de ce type sont décrits par exemple dans les brevets US n 5 014 468; 152 917; 5 454 844; 5 489 235; 5 672 097; 5 681 217; 833 724; 5 840 088 et 5 863 306. Au sein de ces variations il est possible de changer la taille, l'espacement, la fréquence de répétition, etc. des structures, ainsi que les matériaux utilisés pour former ces structures. Les structures abrasives comprenant de telles surfaces abrasives élaborées sont habituellement faites en utilisant des agglomérants qui sont des résines durcissables aux radiations et peuvent aussi comprendre des additifs tels que des charges, des plastifiants et des 2 2833878 auxiliaires de meulage. Beaucoup, parmi ceux-ci, peuvent conduire à des odeurs déplaisantes quand l'abrasif élaboré est utilisé pour abraser un substrat et que de la chaleur est générée comme sous-produit. Cela est particulièrement vrai des produits résistants à l'eau nécessaires pour des applications pour lesquelles l'eau est utilisée soit pour éliminer la boue de meulage soit comme liquide de refroidissement. L'objet de cette invention est de vaincre les réactions négatives vis-à-vis d'un produit abrasif élaboré, en neutralisant les odeurs déplaisantes et en faisant simultanément de l'utilisation de l'abrasif une expérience satisfaisante du point de vue technique et olfactif. La présente invention apporte un abrasif élaboré comprenant un support et, appliquée à celui-ci, au moins une couche contenant un abrasif, élaborée pour fournir une pluralité de structures composites abrasives individuelles, ledit abrasif élaboré ayant, incorporé en son sein, une composition incluant un additif ayant une fragrance plaisante. Alors qu'il est admis que ce qui est "plaisant" est souvent une question de jugement subjectif, dans le contexte de cette demande, le mot se réfère à des fragrances qui sont en général regardées comme plaisantes comme les fragrances de fleur, de musc ou de citrus. Cependant, il peut aussi être entendu que, dans le cadre d'un programme promotionnel ou pour répondre à des préjugés culturels locaux quant à ce qui est "plaisant", d'autres fragrances comme celles de la bière, de la fumée de cigare ou d'herbe fraîchement tondue, peuvent être substituées. La fragrance peut être appliquce au support quand celui-ci est de nature absorbante comme le papier ou une étoffe. De préférence, cependant, elle est incorporée comme composant d'une bouillie préaurseur abrasif/agglomérant à partir de laquelle sont formées les structures composites abrasives individuelles qui constituent la surface abrasive élaborce. En variante, elle peut être appliquée comme composant d'une couche appliquce sur la surface de la 3 2833878 bouillie abrasif/agglomérant avant ou après que les structures composites individuelles ne soient formées. La fragrance peut être ajoutée sous forme d'un liquide mais ce n'est pas ce qui est en général préféré puisque les liquides ont tendance à être perdus durant la production de l'abrasif élaboré, plutôt que libérés durant l'utilisation. Il est par conséquent préféré d'ajouter la fragrance à l'état absorbé sur un support pulvérulent poreux sur lequel, elle sera pulvérisée, par exemple, ou à l'état encapeulée, sous la forme de gouttelettes par exemple, dans une membrane qui peut être rompue sous des conditions de meulage. La membrane peut être en verre, en plastique ou en céramique par exemple. Le matériau est moins important que sa capacité de rupLure quand l'abrasif élaboré est utilisé et non pas durant le procédé de production. L'apport de fragrance ne doit pas excéder 5% du poids de la couche à laquelle elle est ajoutée. De préférence, l'apport est de 1 à 3\ de ce poids. Le poids auquel on se réfère inclus le poids de tout support ou encapeulation qui accompagne la fragrance. Cela est dû au fait que le matériau ajouté n'a habituellement qu'une contribution minimale à la performance de meulage du produit et peut, en fait, avoir un impact négatif sur la performance en ce sens qu'il déplace le matériel abrasif de sa formulation. Il est préférable dincorporer la fragrance à l'état absorbé dans une forme poreuse d'un auxiliaire de meulage comme le fluoroborate de potassium ou la cryolithe. Par exemple, il est connu d'ajouter des auxiliaires de meulage sous forme d'agglomérats de poudre maintenus lâchement ensemble par un matériau agglomérant. En absorLant la fragrance dans un tel agglomérat, on obtient un additif aggloméré ayant une double fonction d' assistance à l'efficacité du meulage et de libération de la fragrance plaisante. De manière équivalente, le support peut être un agglomérat ou une autre forme poreuse d'un autre additif utile. 4 2833878 La figure unique du dessin annexé est une présentation sous forme d'un graphique à barres des donnéss obtenues dans l'exemple 1. L' invention est particulièrement utile quand la surface abrasive élaborée comprend un enrobage de poudre fonctionnelle, séparément appliqué et lié à la surface ou appliqué à un mélange abrasif/agglomérant durcissable aux W, à partir duquel les composites sont formés avant le durcissement de l'agglomérant, de telle sorte que la poudre est concentrée dans la couche superficielle des composites comme enseigné dans le brevet US 5 833 724. La fragrance ajoutée avec une telle poudre fonctionnelle est une option particulièrement préférce. Le terme "poudre fonctionnelle" est utilisé pour se référer à un matériau finement divisé qui modifie les qualités abrasives des abrasifs élaborés auxquels il est appliqué. Cela peut être aussi simple que de donner davantage d'agressivité à la coupe d'un abrasif ou de réduire l 'accumulation de boue de meulage ou de charge statique sur la surface. Certaines poudres fonctionnelles peuvent aussi servir comme agent de libération ou de barrière entre la formulation résine et un outil de ganfrage, en réduisant les problèmes de collage et en permettant une libération améliorce. Sont inclus sous l 'expression de "poudres fonctionnelles" les grains abrasifs fins, les auxiliaires de meulage, les additifs anti-statiques, les poudres lubrifiantes et autres. Les particules individuelles de poudre ont typiquement une taille moyenne de particule, (D50), inférieure à environ 250 micromètres, comme de 1 à 150 micromètres et de préférence de 10 à 100 micromètres. Les poudres ayant des fragrances absorbées sont généralement utilisées dans la même gamme de taille. I1 est spécialement préféré que la fragrance soit absorbée sur une poudre fonctionnelle ayant aussi une autre utilité, comme l'une de celle indiquée plus haut. 2833878 La fragrance peut aussi être fournie comme composé d'une couche additionnelle qui est une couche comprenant un agglomérant durci déposé sur la poudre fonctionnelle et qui agit en aidant à retenir les particules de poudre en position, durant le meulage. La couche additionnelle constitue la couche supérieure extrême de l'abrasif appliqué et elle est. par conséquent, la première à venir en contact avec la pièce à travailler quand l'abrasif appliqué est en service. La couche additionnelle peut aussi comprendre d'autres composants en plus de la fragrance comme des particules plus abrasives, une charge ou un pigment pour modifier les propriétés physiques et/ou l'apparence de la surface. L'agglomérant peut être une réoine thermodurcissable ou une résine durcissable aux radiations. Les exemples de telles résines incluent des résines phénol/formaldéhyde; des résines urée/formaldéhyde; des résines époxy; des polymères et copolymères (méth)acrylate; des résines uréthane (méth)acrylate; des résines polyesters/(méth)acrylate; des résines époxy(méth)acrylate et d'autres résines connues dans l'art pour de telles applications. Une te l le couche addit ionnel le est de pré férence compatible avec la couche sur laquelle elle est appliquée. Cela est préféré pour assurer que la couche additionnelle durcie ne s'écaillera pas depuis la couche immédiatement en dessous dans les conditions de meulage. Par exemple les composés dans lesquels l'agglomérant durci est un agglomérant à base d'acrylate durci aux radiations peut être recouverte par une couche supérieure qui est aussi une résine acrylate, une résine époxy ou une résine phénolique. La fragrance peut aussi être incorporée dans le composant résine agglomérant de la formulation abrasif/agglomérant durcissable à partir de laquelle les structures abrasives sont formées. Des exemples de telles résines incluent des résines phénol/formaldéhyde, des résines urée/formaldahyde, des résines époxy, des polymères et des copolymères (méth)acrylates, des résines uréthane (méth)acrylate, des résines polyester/(méth)acrylate, des résines époxy-(méth)acrylates et d'autres résines connues dans l'art pour de telles applications. La technique de formation de la surface abrasive élaborce peut être l'une quelconque des techniques connues dans l'art selon lesquelles une bouillie composite formée d'un abrasif et d'un précurseur agglomérant est durcie alors qu'elle est en contact avec un support et un outil de production de telle manière qu'elle adhère sur l'une de ses faces au support et qu'il soit imposé sur son autre surface la forme précise de la surface intérieure de l'outil de production. Un tel procédé est décrit par exemple dans les brevets US 5 152 917; 5 304 223; 5 378 251 et 5 437 254 tous sont incorporés ici par référence. Des méthodes de formation alternatives, incluant l'enrobage par rotogravure, sont décrites dans les brevets US 5 014 468 et 4 773 920 et ces deux documents sont également incorporés par référence dans la présente demande. L' invention sera davantage décrite dans le cadre des exemples suivants qui n'ont qu'un but d' illustration et n'impliquent aucune limitation sur l'étendue de l' invention. Exemples 1 à 4 Dans ces exemples, la performance des produits selon l' invention, dans lesquels la fragrance est ajoutée de deux manières différentes, est évaluce par rapport à un matériau standard de construction identique mais fait sans addition de fragrance. Dans le premier mode d' addition, l'additif fragrance est incorporée en même temps que l'agglomérant et les grains abrasifs à partir desquels la surface abrasive élaborée est créée par une technique de gaufrage. Dans le second mode d' addition, l'additif fragrance est incorporé dans une poudre fonctionnelle ajoutée sur la surface de la formulation des particules abrasives/agglomérant durcissable avant de gaufrer la forme de la surface 7 2833878 élaborce. Dans tous les autres aspects, la structure et la formation des abrasifs élaborés sont identiques. Dans chaque cas, l'abrasif est formé de grains dalumine FEPA qualité P320 et est transformé en un abrasif élaboré par le procédé décrit et revendiqué dans le brevet US 5 863 306. La fragrance est ajoutée sous la forme d'une solution de fragrance citrus dans un solvant organique volatil. Celui-ci est absorbé dans une poudre inerte inorganique à un taux de charge de 50t en poids. Cette poudre est ensuite incorporée à des niveaux de 0 et 3 en poids dans la bouillie abrasif/agglomérant durcissable à partir de laquelle les structures abrasives ont été formées par un procédé de gaufrage. La poudre est aussi incluse à des niveaux de 1 et 5\ en poids dans une poudre fonctionnelle comprenant des grains abrasifs et un auxiliaire de meulage appliquce sur la bouillie avant le gaufrage. Cela débouche sur la matrice suivante de tests: de poudre de fragrance dans la poudre fonctionnelle 1 5 de poudre de fragrance 0\ Exemple 1 Exemple 2 dans la bouillie 3t Exemple 3 Exemple 4 L'abrasif élaboré produit est dans tous les cas converti en bandes abrasives de 5, 08 cm (2 pouces) de largeur sur 335,3 cm (132 pouces) de longueur. Ces bandes sont ensuite utilisoes sur une meule Bader à une vitesse de 1.600 m/min.(5.200 pieds/min.), à une pression appliquée de 103.410 Newtons/m (15 livres/pouce) pour meuler des pièces en acier inoxydable 304 et en acier au carbone C1018. L'apport cumulatif de métal coupé après 150 secondes de meulage est mesuré et les résultats sont indiqués sur le graphique à barres présenté à la figure unique. 8 2833878 Ce graphique indique aussi la performance de la même bande sans addition de poudre de fragrance. Alors que la performance est. dans certains cas (en particulier quand l'additif est incorporé dans la bouillie), un peu plus faible en terme de coupe réelle de métal, le graphique ne rend pas compte de la réaction physique des utilisateurs qui montrent une préférence distincte pour les bandes avec la fragrance de citrus libérce pendant l'utilisation. 9 2833878 REVEND I CAT I ONS 1. Abrasif élaboré comprenant un support et, appliquée à celui-ci, au moins une couche contenant un S abrasif élaboré pour fournir une pluralité de structures individuelles, caractérisé en ce qu'un additif comprenant une fragrance plaisante est incorporé dans ledit abrasif élaboré. 2. Abrasif élaboré selon la revendication 1, caractérisé en ce que la fragrance est incorporée dans la couche contenant l'abrasif. 3. Abrasif élaboré selon la revendication 1, caractérisé en ce que la fragrance est incorporée dans une couche appliquée au-dessus de la couche contenant l'abrasif. 4. Abrasif élaboré selon la revendication 1, caractérisé en ce que le support est un matériau absorLant et la fragrance est absorbée dans ledit support. 5. Abrasif élaboré selon la revendication 4, caractérisé en ce que la fragrance est pulvérisée sur le support. 6. Abrasif élaboré selon la revendication 1, caractérisé en ce que la fragrance est incorporée dans une formulation au sein de laquelle la fragrance représente un apport de 1 à 5% du poids de la formulation. 7. Abrasif élaboré selon la revendication 1, caractérisé en ce que l'additif est incorporé dans l'abrasif élaboré sous la forme d'une poudre renfermant la fragrance à l'état absorbé. S. Abrasif élaboré selon la revendication 1, caractérisé en ce que la fragrance est incorporée dans l'abrasif élaboré sous la forme de gouttelettes encapeulées dans une membrane qui se rompt dans les conditions de